외관이 우수하고, 셀 구조를 균일하게 하고 발포 셀의 미세성이 우수한 열가소성 수지 발포 성형체를 제공한다. 프로필렌계 중합체(A) 40~99 질량％과 에틸렌-α-올레핀 공중합체(B) 1~60 질량％(단, 프로필렌계 중합체(A)와 에틸렌-α-올레핀 공중합체(B)의 합계를 100 질량％으로 한다)와 상기 프로필렌계 중합체(A)와 에틸렌-α-올레핀 공중합체(B)의 합계 100 질량부에 대해서 상기 에틸렌-α-올레핀 공중합체(B) 이외의 중합체로서, 하기 요건(1)~(5)를 모두 충족하는 프로필렌-에틸렌-α-올레핀 공중합체(C) 5~20 중량부와 유기 폴리머 비즈(D) 0.1~20 질량부를 포함한 프로필렌계 수지 조성물을 용융해, 이 용융 상태의 프로필렌계 수지 조성물에 물리 발포제로서 이산화탄소를 용해해 발포 성형해 얻어진다.
To provide a thermoplastic resin foam molding which has an excellent external appearance and a uniform cell structure and the foaming cell of which has excellent minuteness. A propylene-based resin composition includes (A) 40-99 mass% propylene polymer, (B) 1-60 mass% ethylene-α-olefin copolymer (on condition that the total of (A) the propylene polymer and (B) the ethylene-α-olefin copolymer is 100 mass%), (C) 5-20 parts mass propylene-ethylene-α-olefin copolymer, which is the polymer other than (B) the ethylene-α-olefin copolymer and satisfies condition (1): the number of carbon atoms of the α-olefin is 4-20, condition (2): the molecular weight distribution thereof is 1-4, condition (3); the limiting viscosity thereof is 0.5-10 dL/g, condition (4): the melting calorie thereof is  30 J/g and condition (5): the ethylene content thereof is  60 mol%, based on 100 parts mass of the total of (A) the propylene polymer and (B) the ethylene-α-olefin copolymer, and (D) 0.1-20 parts mass organic polymer bead. The thermoplastic resin foam molding is obtained by melting the propylene-based resin composition, dissolving carbon dioxide being a physical foaming agent in the molten propylene-based resin composition and foam-molding the carbon dioxide-dissolved propylene-based resin composition.